(57)【特許請求の範囲】
【請求項１】
基材と、該基材上に設けられた発泡樹脂層と、を備える発泡壁紙の前記発泡樹脂層を形成するための樹脂シートの形成に用いる樹脂組成物であって、
発泡剤と、充填剤と、融点が１１０℃以上のシラン架橋性樹脂、及びポリオレフィン系樹脂を含有する樹脂分と、を含み、
前記ポリオレフィン系樹脂が、密度が０．９４０ｇ／ｃｍ３より大きく０．９６０ｇ／ｃｍ３以下である高密度ポリエチレンを含む、
押出成形することにより前記樹脂シートを形成するための樹脂組成物。
【請求項２】
前記ポリオレフィン系樹脂が、密度が０．８５ｇ／ｃｍ３以上０．９１ｇ／ｃｍ３未満である超低密度ポリエチレンを更に含有する、請求項１に記載の樹脂組成物。
【請求項３】
前記超低密度ポリエチレンの含有量が、前記ポリオレフィン系樹脂全量を基準として、３０〜８０質量％である、請求項２に記載の樹脂組成物。
【請求項４】
請求項１〜３のいずれか一項に記載の樹脂組成物を押出成形することにより樹脂シートを形成する樹脂シート形成工程を備える、発泡壁紙用樹脂シートの製造方法。
【請求項５】
基材上に、請求項４に記載の方法により得られた樹脂シートをラミネートして積層シートを得る積層シート形成工程を備える、発泡壁紙用積層シートの製造方法。
【請求項６】
前記基材上にラミネートされる前若しくはラミネート中の前記樹脂シートに含まれる樹脂分の一部若しくは全部を架橋する架橋工程、又は前記積層シートにおける前記樹脂シートに含まれる樹脂分の一部若しくは全部を架橋する架橋工程を更に備える、請求項５に記載の発泡壁紙用積層シートの製造方法。
【請求項７】
前記架橋が過熱水蒸気を用いて行われる、請求項６に記載の発泡壁紙用積層シートの製造方法。
【請求項８】
基材と、該基材上に設けられた発泡樹脂層と、を備える発泡壁紙の製造方法であって、
請求項５〜７のいずれか一項に記載の方法により積層シートを用意し、該積層シートに含まれる前記発泡剤を発泡させることにより発泡樹脂層を形成する発泡工程を備える、発泡壁紙の製造方法。
【発明の詳細な説明】
【技術分野】
【０００１】
本発明は、樹脂組成物、樹脂シートの製造方法、積層シートの製造方法及び発泡壁紙の製造方法に関する。より詳細には、本発明は、戸建て住宅、集合住宅、店舗、事務所ビル等の建築物の壁面装飾などに利用可能な樹脂組成物、並びに樹脂シート、積層シート及び発泡壁紙の製造方法に関する。
【背景技術】
【０００２】
建築物の壁面装飾に用いる壁紙としては、紙基材に塩化ビニル樹脂の樹脂層を設けた塩化ビニル壁紙が広く利用されている。近年、環境に配慮し、エチレン−酢酸ビニル共重合体のようなハロゲンを含有しない樹脂が用いられてきている（例えば下記特許文献１及び２を参照）。
【０００３】
これらの発泡壁紙の製造方法としては、先ず、基材上に、発泡剤が含まれる樹脂組成物を溶融押出コートし積層する、又は別途Ｔダイ押出法によりシーティングしておき、後からドライラミネート若しくは熱ラミネートにて基材を貼り合わせるかして、基材上に樹脂シートが設けられた積層シートを得る。その後、必要に応じて表面に印刷が施された樹脂シートを加熱して発泡剤を分解・発泡させる。これらの方法は、基材上に樹脂組成物を塗布・乾燥する方法に比べて生産効率の点で有利である。
【０００４】
発泡壁紙用の樹脂シートは、発泡させたときに十分な発泡倍率が得られ、なおかつガス抜けが目立たない良好な発泡状態となるように、物性調整のために電子線等により架橋処理が施される（例えば下記特許文献３を参照）。しかし、電子線照射は、紙基材を黄変させてしまう等の問題が生じる場合があることや、電子線照射装置が高価である等の製造コスト上の課題がある。
【先行技術文献】
【特許文献】
【０００５】
【特許文献１】特開平６−４７８７５号公報
【特許文献２】特開２００１−３４７６１１号公報
【特許文献３】特許第３９２３９６９号
【発明の概要】
【発明が解決しようとする課題】
【０００６】
本発明者らは、電子線以外の手段によって架橋が可能な樹脂シートについて検討を行ったところ、シラン架橋性樹脂を含む樹脂シートが熱や水分によって十分架橋することができ、良好な発泡状態を形成できることを見出した。一方で、シラン架橋性樹脂が含まれる樹脂組成物を押出成形したときに、ゲルが発生してしまう場合があることも、本発明者らの検討により判明した。
【０００７】
本発明は、上記事情に鑑みてなされたものであり、熱や水分によって架橋が可能であるとともに、押出成形したときであってもゲルが発生しにくい樹脂組成物、当該樹脂組成物を用いた樹脂シートの製造方法、積層シートの製造方法、及び発泡壁紙の製造方法を提供することを目的とする。
【課題を解決するための手段】
【０００８】
すなわち、本発明は、基材と、該基材上に設けられた発泡樹脂層と、を備える発泡壁紙の発泡樹脂層を形成するための樹脂組成物であって、発泡剤と、充填剤と、融点が７０℃以上のシラン架橋性樹脂を含有する樹脂分と、を含む、樹脂組成物を提供する。
【０００９】
本発明の樹脂組成物は、上記特定のシラン架橋性樹脂を含有することにより、熱や水分によって架橋が可能であるとともに、押出成形したときであってもゲルが発生しにくい。本発明の樹脂組成物によれば、ゲルが十分少ない、熱や水分によって架橋が可能な樹脂シートを押出成形により得ることができる。このような効果が得られる理由として、融点が７０℃以上のシラン架橋性樹脂は、押出成形するときに過度の溶融状態になりにくく、シリンダー等からの余分な熱によって架橋反応が進行してしまうことが十分抑制されたためと本発明者らは推察する。
【００１０】
また、本発明の樹脂組成物から成形した樹脂シートは、架橋処理が施された後の架橋状態が変化しにくく、発泡工程までに保管期間が設けられる場合であっても良好な発泡状態を有する発泡壁紙を安定して得ることができる。
【００１１】
上記樹脂分は、ポリオレフィン系樹脂を更に含有することが好ましい。このような樹脂分を用いることにより、樹脂の柔軟性を向上させることができ、良好な発泡状態の発泡樹脂層を有し、施工性にも優れた発泡壁紙を実現することが容易となる。
【００１２】
また、本発明は、上記本発明に係る樹脂組成物を押出成形することにより樹脂シートを形成する樹脂シート形成工程を備える、樹脂シートの製造方法を提供する。
【００１３】
本発明はまた、基材上に、上記本発明に係る樹脂シートの製造方法により得られた樹脂シートをラミネートして積層シートを得る積層シート形成工程を備える、積層シートの製造方法を提供する。
【００１４】
上記積層シートの製造方法は、基材上にラミネートされる前若しくはラミネート中の樹脂シートに含まれる樹脂分の一部若しくは全部を架橋する架橋工程、又は積層シートにおける樹脂シートに含まれる樹脂分の一部若しくは全部を架橋する架橋工程を更に備えていてもよい。
【００１５】
上記架橋は、過熱水蒸気を用いて行われることが好ましい。過熱水蒸気を用いて架橋反応を行うことで架橋反応の反応効率を上げることができ、所望の特性を有する積層シートを効率的に製造することが可能となる。
【００１６】
また、本発明は、基材と、該基材上に設けられた発泡樹脂層と、を備える発泡壁紙の製造方法であって、上記本発明に係る積層シートの製造方法により積層シートを用意し、該積層シートに含まれる発泡剤を発泡させることにより発泡樹脂層を形成する発泡工程を備える、発泡壁紙の製造方法を提供する。
【発明の効果】
【００１７】
本発明によれば、熱や水分によって架橋が可能であるとともに、押出成形したときであってもゲルが発生しにくい樹脂組成物、当該樹脂組成物を用いた樹脂シートの製造方法、積層シートの製造方法、及び発泡壁紙の製造方法を提供することができる。
【発明を実施するための形態】
【００１８】
［樹脂組成物］
本実施形態に係る樹脂組成物は、基材と、該基材上に設けられた発泡樹脂層と、を備える発泡壁紙の発泡樹脂層を形成するための樹脂組成物であって、発泡剤と、充填剤と、樹脂分と、を含む。
【００１９】
以下、樹脂組成物に含有される各構成成分についてより詳細に説明する。
【００２０】
＜発泡剤＞
本実施形態に係る発泡剤としては、例えば、アゾジカルボンアミド等のアゾ系発泡剤、ｐ−トルエンスルホニルヒドラジド等のヒドラジド系発泡剤、Ｎ，Ｎ’−ジニトロソペンタメチレンテトラミン等のニトロソ系発泡剤などが挙げられ、これらは１種を単独で、又は２種以上を併用して用いることができる。発泡剤の含有量は、特に制限されないが、その合計量が、樹脂組成物全量を基準として２〜３０質量％であることが好ましい。発泡剤の含有量が上記範囲であると、発泡後に発泡剤が発泡壁紙内に残ることで発生する黄変を抑え、また圧縮回復性及び触感の面において良好な発泡壁紙を製造することができる。
【００２１】
発泡剤としては、例えば、ビニホールＡＣ＃３Ｃ−Ｋ２（永和化成株式会社製、アゾジカルボンアミド系発泡剤）等の市販品を用いることができる。
【００２２】
＜充填剤＞
充填剤としては、無機充填剤及び有機充填剤が挙げられる。無機充填剤としては、例えば、炭酸カルシウム、二酸化チタン等が挙げられ、これらは１種を単独で、又は２種以上を併用して用いることができる。有機充填剤としては、例えば、メラミンシアヌレート、ポリテトラフルオロエチレン（ＰＴＦＥ）、木粉、セルロース及びその誘導体が挙げられ、これらは１種を単独で、又は２種以上を併用して用いることができる。
【００２３】
充填剤の含有量は、特に制限されないが、その合計量が、樹脂組成物全量を基準として１０〜７０質量％であることが好ましい。充填剤を添加する理由としては、発泡壁紙の隠蔽性の確保、単位面積当たりの燃焼カロリーの低減、嵩増しによる製造コストの低減等が挙げられるが、充填剤の含有量が樹脂組成物全量を基準として１０〜７０質量％であると、発泡壁紙としての良好な隠蔽性を確保しながら燃焼カロリーが低く、製造コストの手頃な発泡壁紙を製造することができる。
【００２４】
充填剤としては、例えば、ソフトン１０００（備北粉化工業株式会社製、炭酸カルシウム）、タイペークＣＲ−６０−２、タイペークＣＲ−６０（以上、石原産業株式会社製、二酸化チタン）等の市販品を用いることができる。
【００２５】
＜樹脂分＞
樹脂分としては、シラン架橋性樹脂、ポリオレフィン系樹脂等が挙げられる。
【００２６】
シラン架橋性樹脂としては、例えばシラン架橋性ポリオレフィン系樹脂等を用いることができる。シラン架橋性ポリオレフィン系樹脂としては、母体としてのポリオレフィン系重合体に加水分解性シリル基を主として側鎖に導入した樹脂が挙げられる。このような樹脂としては、例えば、低密度ポリエチレン系、高密度ポリエチレン系、エチレン−酢酸ビニル共重合体系、ポリプロピレン系等の重合体に加水分解性シリル基を主として側鎖に導入した樹脂が挙げられる。架橋は置換シリル基の加水分解により行われる。なお、このシリル基が末端に位置するポリオレフィン系樹脂が含まれていてもよい。
【００２７】
シラン架橋性ポリオレフィン系樹脂は、ポリオレフィン系重合体のモノマーとエチレン性不飽和基又はエポキシ基を有するシラン化合物とを容器中でランダム共重合させる方法、又はポリオレフィン系重合体の溶融物に過酸化物を用いて上記シラン化合物をグラフト共重合する方法等により得ることができる。ここで、母体としてのポリオレフィン系重合体は、後述するエチレン単独重合体又はエチレンと他のオレフィンとの共重合体のうちの１種を単独で又は２種以上を組み合わせて用いることができる。さらに、母体のポリオレフィン系樹脂は、樹脂同士の混合又は分散が許容される程度であれば、上記ポリオレフィン系樹脂と、上記ポリオレフィン系樹脂とは異なる樹脂とを併用してもよい。混合又は分散の程度は、使用する押出機の種類により大差があり、また適宜の相溶化剤も使用できるので、組合せ樹脂は一概に区分はできないが、同種の樹脂であることが好ましい。
【００２８】
エチレン性不飽和基を有するシラン化合物としては、例えば、ビニル基を有するシラン化合物、アクリロイル基を有するシラン化合物、メタクリロイル基を有するシラン化合物等が挙げられる。ビニル基を有するシラン化合物としては、ビニルトリメトキシシラン、ビニルトリエトキシシラン、ビニルトリプロポキシシラン、ビニルトリイソプロポキシシラン、ビニルトリブトキシシラン、ビニルトリペンチロキシシラン、ビニルトリフェノキシシラン、ビニルトリベンジルオキシシラン、ビニルトリメチレンジオキシシラン、ビニルトリエチレンジオキシシラン、ビニルトリプロピオニルオキシシラン、ビニルトリアセトキシシラン、及びビニルトリカルボキシシラン等が挙げられる。アクリロイル基を有するシラン化合物としては、３−アクリロキシプロピルトリメトキシシラン等が挙げられる。メタクリロイル基を有するシラン化合物としては、３−メタクリロキシプロピルメチルジメトキシシラン等が挙げられる。
【００２９】
エポキシ基を有するシラン化合物としては、２−（３，４−エポキシシクロヘキシル）エチルトリメトキシシラン、３−グリシドキシプロピルメチルジメトキシシラン等が挙げられる。
【００３０】
本実施形態に係る樹脂組成物は、融点が７０℃以上であるシラン架橋性樹脂を含む。融点が７０℃以上であるシラン架橋性樹脂は、押出成形するときに過度の溶融状態になりにくく、シリンダー等からの余分な熱によって架橋反応（シランカップリング反応）が進行してしまうことが抑制されるものと考えられる。本実施形態に係る樹脂組成物は、このようなシラン架橋性樹脂を含有することにより、押出成形したときであっても、ゲルが十分少ない、熱や水分によって架橋が可能な樹脂シートを得ることができる。このような観点から、シラン架橋性樹脂の融点の下限値は、１００℃以上であることが好ましく、１１０℃以上であることがより好ましい。一方、シラン架橋性樹脂の融点の上限値は、特に制限されないが、例えば、２００℃以下、１５０℃以下等とすることができる。
【００３１】
シラン架橋性樹脂の融点は、例えば、共重合させる際のオレフィン系モノマーの種類によって調整することができる。また、融点が７０℃以上であるシラン架橋性樹脂は、例えば、リンクロンＨＭ６００Ａ（三菱化学株式会社製）等の市販品を用いることができる。
【００３２】
本実施形態に係る樹脂組成物における融点が７０℃以上であるシラン架橋性樹脂の含有量は、特に制限されないが、ゲルの発生や面荒れが生じない等の成形安定性と架橋性とを高水準で両立させる観点から、樹脂組成物全量を基準として、１〜４０質量％であることが好ましく、１０〜３０質量％であることがより好ましく、１０〜２０質量％であることが更に好ましい。
【００３３】
また、本実施形態に係る樹脂組成物における融点が７０℃以上であるシラン架橋性樹脂における、シリル基の含有量は、シラン架橋性樹脂を基準として、０．１〜５質量％が好ましく、０．５〜３質量％がより好ましく、１〜２質量％が更に好ましい。
【００３４】
本実施形態に係る樹脂分は、上述した融点が７０℃以上であるシラン架橋性樹脂以外に、ポリオレフィン系樹脂を更に含むことが好ましい。
【００３５】
ポリオレフィン系樹脂は、例えば、エチレン単独重合体、エチレンと他のオレフィンとの共重合体等が挙げられる。エチレン単独重合体及びエチレンと他のオレフィンとの共重合体は、無極性の非ハロゲン系熱可塑性樹脂であり、これらを用いることで、エチレン−メタクリル酸メチル共重合樹脂、エチレン−酢酸ビニル共重合樹脂、及びアイオノマー樹脂等の極性樹脂を使用した場合と比較して、充填剤を増量した場合の粘度上昇が抑えられるため、高品質の壁紙を安定して生産することができる。
【００３６】
エチレン単独重合体としては、例えば、高圧法で合成された低密度ポリエチレン、中低圧法で合成されたコモノマーを含まない高密度ポリエチレン等が挙げられる。中でも、低密度ポリエチレンが好ましい。
【００３７】
低密度ポリエチレンは、例えば、密度が０．９１ｇ／ｃｍ３以上０．９４ｇ／ｃｍ３以下の範囲にあるものが挙げられる。低密度ポリエチレンの密度は、好ましくは０．９１ｇ／ｃｍ３以上０．９３ｇ／ｃｍ３以下であり、より好ましくは０．９２ｇ／ｃｍ３以上０．９３ｇ／ｃｍ３以下である。低密度ポリエチレンの分子量、融点、メルトフローレート（ＭＦＲ）等については特に制限されないが、融点については、５０℃〜１４０℃が好ましく、６０℃〜１１０℃がより好ましい。融点が１４０℃以下であれば樹脂を溶融して成形する際により高温で溶融する必要がなく、発泡剤が成形中に分解してしまうことを抑制できる。一方、融点が５０℃以上であれば、実使用上の熱耐久性が得られやすくなる。ＭＦＲについては３〜１５０のものが好ましく、４〜１００のものがより好ましい。ＭＦＲが３以上であれば、成形時に生じるせん断発熱を抑えることができ、加工温度の制御が容易になり、成形中に発泡剤が分解してしまうことを抑制できる。一方、ＭＦＲが１５０以下であれば、製造された発泡壁紙の機械強度が保たれ、施工性及び耐久性に優れる層が形成されやすくなる。
【００３８】
低密度ポリエチレンとしては、例えば、ノバテックＬＤ  ＬＣ８０２Ａ、ノバテックＬＤ  ＬＣ６０４、ノバテックＬＤ  ＬＣ６００Ａ（以上、日本ポリエチレン株式会社製）、宇部ポリエチレン  Ｊ２５１６（宇部丸善ポリエチレン株式会社製）等の市販品を用いることができる。
【００３９】
高密度ポリエチレンは、例えば、密度が０．９４０ｇ／ｃｍ３より大きく０．９６０ｇ／ｃｍ３以下の範囲にあるものが挙げられる。高密度ポリエチレンの密度は、好ましくは０．９４５ｇ／ｃｍ３以上０．９５５ｇ／ｃｍ３以下である。高密度ポリエチレンの分子量、融点、メルトフローレート（ＭＦＲ）等については特に制限されないが、融点については、１２０℃〜１５０℃が好ましく、１３０℃〜１５０℃がより好ましい。融点が１５０℃以下であれば樹脂を溶融して成形する際により高温で溶融する必要がなく、発泡剤が成形中に分解してしまうことを抑制できる。一方、融点が１２０℃以上であれば、実使用上の熱耐久性が得られやすくなる。ＭＦＲについては３〜１５０のものが好ましく、４〜１００のものがより好ましい。ＭＦＲが３以上であれば、成形時に生じるせん断発熱を抑えることができ、加工温度の制御が容易になり、成形中に発泡剤が分解してしまうことを抑制できる。一方、ＭＦＲが１５０以下であれば、製造された発泡壁紙の機械強度が保たれ、施工性及び耐久性に優れる層が形成されやすくなる。
【００４０】
高密度ポリエチレンとしては、例えば、ノバテックＨＤ  ＨＪ４９０（日本ポリエチレン株式会社製）、Ｍ６９１０（京葉ポリエチレン株式会社製）、サンテックＪ３１１（旭化成ケミカルズ株式会社製）等の市販品を用いることができる。
【００４１】
エチレンと他のオレフィンとの共重合体は、例えば直鎖状低密度ポリエチレン、超低密度ポリエチレン、コモノマーとの共重合で得られた高密度ポリエチレン等が挙げられ、これらは１種を単独で、又は２種以上を併用して用いることができる。中でも、超低密度ポリエチレンが好ましい。
【００４２】
超低密度ポリエチレンとしては、例えば、密度が０．８５ｇ／ｃｍ３以上０．９１ｇ／ｃｍ３未満の範囲にあるものが挙げられる。超低密度ポリエチレンの密度は、好ましくは０．８６ｇ／ｃｍ３以上０．９０ｇ／ｃｍ３以下であり、より好ましくは０．８７ｇ／ｃｍ３以上０．９０ｇ／ｃｍ３以下であり、更に好ましくは０．８７ｇ／ｃｍ３以上０．９０ｇ／ｃｍ３以下であり、特に好ましくは０．８８ｇ／ｃｍ３以上０．９０ｇ／ｃｍ３以下であり、最も好ましくは０．８９ｇ／ｃｍ３以上０．９０ｇ／ｃｍ３以下である。超低密度ポリエチレンの分子量、融点、ＭＦＲ等については特に制限されないが、融点については５０〜１００℃が好ましく、５５〜９０℃がより好ましい。融点が１００℃以下であれば樹脂を溶融して成形する際により高温で溶融する必要がなく、発泡剤が成形中に分解してしまうことを抑制できる。一方、融点が５０℃以上であれば、実使用上の熱耐久性が得られやすくなる。ＭＦＲについては３〜１５０のものが好ましく、４〜１００のものがより好ましい。ＭＦＲが３以上であれば、成形時に生じるせん断発熱を抑えることができ、加工温度の制御が容易になり、成形中に発泡剤が分解してしまうことを抑制できる。一方、ＭＦＲが１５０以下であれば、製造された発泡壁紙の機械強度が保たれ、施工性及び耐久性に優れる層が形成されやすくなる。
【００４３】
超低密度ポリエチレンとしては、例えば、タフマー  ＤＦ１４０、ＤＦ９４０、ＤＦ７３５０（以上、三井化学株式会社製）、カーネルＫＪ６４０Ｔ（日本ポリエチレン株式会社製）、エクセレンＦＸ  ＣＸ５５０８（住友化学株式会社製）、エンゲージ  ８４００／８４０７（ダウ・ケミカル社製）、エボリューＰ  ＳＰ９０１００（株式会社プライムポリマー製）等の市販品を用いることができる。
【００４４】
本実施形態に係る樹脂分が、上記ポリオレフィン系樹脂を更に含む場合、これらの合計量が、樹脂組成物全量を基準として、１０〜８０質量％であることが好ましく、２０〜７０質量％であることがより好ましく、４０〜７０質量％であることが更に好ましい。
【００４５】
また、本実施形態に係る樹脂分は、上記ポリオレフィン系樹脂として超低密度ポリエチレンを含むことが好ましい。この場合、超低密度ポリエチレンの含有量は、ポリオレフィン系樹脂全量を基準として、１０〜１００質量％であることが好ましく、１０〜９０質量％であることがより好ましく、３０〜９０質量％であることが更に好ましく、３０〜８０質量％であることが特に好ましい。
【００４６】
また、本実施形態に係る樹脂分は、上記ポリオレフィン系樹脂として超低密度ポリエチレンに加え、低密度ポリエチレン及び／又は高密度ポリエチレンを含むことが更に好ましい。この場合、低密度ポリエチレン及び／又は高密度ポリエチレンの含有量の合計は、ポリオレフィン系樹脂全量を基準として、１０〜９０質量％であることが好ましく、２０〜８０質量％であることがより好ましく、４０〜６０質量％であることが更に好ましい。
【００４７】
本実施形態に係る樹脂分が、上記ポリオレフィン系樹脂を更に含む場合、当該ポリオレフィン系樹脂には、ポリオレフィン系樹脂の融点と上述したシラン架橋性樹脂の融点との差が３０℃以下のポリオレフィン系樹脂が含まれることが好ましい。このようなポリオレフィン系樹脂を含むことにより、シラン架橋性樹脂との相溶性が向上し、より効果的に良好な発泡倍率及び良好な気泡状態を備える、品質の高い発泡壁紙を製造するための樹脂シートを得ることができる。このような観点から、上記融点の差は、１０℃以下であることがより好ましい。
【００４８】
また、本実施形態に係る樹脂分は、本発明の効果を損なわない範囲で、上述した融点が７０℃以上であるシラン架橋性樹脂以外のシラン架橋性樹脂を含んでいてもよい。このようなシラン架橋性樹脂を含む場合、その含有量は樹脂組成物に含まれるシラン架橋性樹脂全量を基準として、３０質量％以下であることが好ましい。本発明の効果を十分に発揮する観点からは、このようなシラン架橋性樹脂を含まないことが更に好ましい。
【００４９】
また、本実施形態に係る樹脂組成物は、必要に応じて顔料等を添加して着色してもよい。顔料の添加による着色は、透明であってもよいし、半透明であってもよいし、不透明であってもよい。顔料としては、例えば、酸化鉄、カーボンブラック等の無機顔料、又はアニリンブラック、フタロシアニンブルー等の有機顔料などを挙げることができる。
【００５０】
顔料の添加量は、樹脂組成物全量を基準として、好ましくは５〜５０質量％、より好ましくは１０〜３０質量％である。
【００５１】
また、樹脂組成物には、必要に応じて、難燃剤、セル調整剤、安定剤、滑剤、発泡助剤、シラン架橋助剤等の周知の添加剤を用いることができる。
【００５２】
難燃剤としては、例えば、水酸化マグネシウム、水酸化アルミニウム等の金属酸化物系難燃剤、リン酸エステル系等のリン系難燃剤、テトラブロモビスフェノールＡ等の臭素系難燃剤などが挙げられる。
【００５３】
セル調整剤としては、例えば、アクリル酸エステル系樹脂、メタクリル酸エステル系樹脂等が挙げられる。
【００５４】
安定剤としては、例えば、アミン系酸化防止剤、ヒンダードアミン系光安定剤等のラジカル捕捉剤、リン系、イオウ系等の過酸化物分解剤、フェノール系酸化防止剤等の熱安定剤などが挙げられる。
【００５５】
滑剤としては、例えば、ステアリン酸、ラウリン酸等の脂肪酸系、ステアリン酸アミド、オレイン酸アミド等の脂肪酸アミド系、ステアリン酸亜鉛、ラウリン酸カルシウム、オクチル酸亜鉛等の金属石鹸系の滑剤などが挙げられる。滑剤としては、例えば、アデカスタブＡＰ−５４６、アデカスタブＯＦ−１０１（以上、株式会社ＡＤＥＫＡ製）等の市販品を用いることができる。
【００５６】
発泡助剤としては、例えば、上記金属石鹸系の滑剤のほかに、尿素系、塩化亜鉛、酸化亜鉛等が挙げられる。
【００５７】
シラン架橋助剤としては、例えば、ジオクチルチンジラウレート等のスズ系の架橋助剤等が挙げられる。
【００５８】
［樹脂シートの製造方法］
本実施形態に係る樹脂シートの製造方法は、上述した本実施形態に係る樹脂組成物を、押出成形することにより、樹脂シートを形成する樹脂シート形成工程を備える。
【００５９】
押出成形の方法としては、例えば、Ｔダイ押出法、Ｔダイ押出同時ラミネーション法、Ｔダイ押出タンデムラミネーション法、円形ダイ押出法、円形ダイインフレーション押出法等の押出成形が挙げられる。
【００６０】
樹脂シートは、押出成形以外に、射出成形、プレス成形、ブロー成形、カレンダ成形、コーティング成形、キャスト成形、ディッピング成形、真空成形、トランスファ成形等の公知の成形方法によっても製造することができる。
【００６１】
樹脂組成物は、各成分を押出機で溶融・混練・分散させた後に、適宜ペレット化したものを用いることができる。押出機は単軸押出機でも２軸押出機でもよいが、生産性や品質への影響を考慮した場合、２軸押出機が望ましい。
【００６２】
押出成形の条件としては、押出温度１００〜１６０℃、押出圧力２〜５０ＭＰａが挙げられる。発泡剤成分の分解を抑制しつつ樹脂分の融点以上とする観点から、押出温度は１１０〜１５０℃が好ましく、１２０〜１４０℃が好ましい。また、押出安定性の観点から、押出圧力は、３〜４０ＭＰａが好ましく、３〜３０ＭＰａがより好ましい。
【００６３】
樹脂シートの厚みは、用途に応じて適宜設定することができるが、例えば、発泡壁紙用途であれば、５０〜２００μｍとすることができる。
【００６４】
本実施形態に係る樹脂シートの製造方法は、上述した樹脂シートに含まれる樹脂分の一部又は全部を架橋する架橋工程を更に備えていてもよい。架橋処理としては、過熱蒸気処理、水架橋処理等が挙げられ、架橋反応の反応効率を上げることができ、所望の特性を有する樹脂シートを効率的に製造することが可能となる観点から、過熱蒸気処理が好ましい。
【００６５】
過熱蒸気処理は、例えば、１３０〜２８０℃の環境下で２０秒から１５分間、過熱蒸気（過熱水蒸気ともいう）処理する方法等が挙げられる。過熱蒸気処理は、例えば、過熱蒸気雰囲気下に樹脂シートを配し、樹脂シートに過熱蒸気を接触させる方法が挙げられる。また、水架橋させる方法としては、湿度６０％以上の環境下、４０〜７０℃の温度域で１日〜１か月養生させて水架橋させる方法が挙げられ、具体的には、４０℃９０％の恒温恒湿槽の環境下において養生させて水架橋させる方法が挙げられる。
【００６６】
樹脂シートの架橋処理は、樹脂組成物を成形したものに施してもよく、後述する積層シートにした後に施してもよい。
【００６７】
［積層シートの製造方法］
本実施形態に係る積層シートの製造方法は、基材上に、上記樹脂シート形成工程で得られた樹脂シートをラミネートして積層シートを得る積層シート形成工程を備える。
【００６８】
ラミネートの方法としては、特に限定されるものではないが、樹脂シートと基材とを、熱プレス機等を用いて熱圧着を行う方法、過熱蒸気を用いて圧着を行う方法等が挙げられる。過熱蒸気を用いて圧着を行う方法によれば、過熱蒸気によって樹脂シートの表面の溶融状態を保ったまま基材上へラミネートすることが可能となり、そのレベリング効果によって、密着させる基材の表面の凹凸が樹脂シートに転写されることを抑制することができる。また、樹脂シートがシラン架橋性樹脂を含む場合は、過熱蒸気によってシラン架橋性樹脂を効率よく架橋させることができる。
【００６９】
上記基材としては、従来ある壁紙用裏打紙等の紙基材として通常使用されているものであれば特に限定されずに使用可能である。このような基材としては、例えば、スルファミン酸グアニジン、リン酸グアニジン等の水溶性難燃剤を含浸させたパルプ主体の難燃紙、又は炭酸マグネシウム、水酸化アルミニウム、水酸化マグネシウム等の無機質剤を混抄した無機質紙などが挙げられる。これらの秤量は、５０〜３００ｇ／ｍ２であってもよく、６０〜１６０ｇ／ｍ２であってもよい。
【００７０】
また、基材と上記樹脂シートとの接着性を向上させる観点から、基材の表面で樹脂シートを設ける側の面には、例えば、コロナ放電処理、プラズマ処理、オゾン処理等の易接着処理を施してもよく、アクリル−ブチル共重合体、イソシアネートとポリオールとからなるポリウレタン等から形成される易接着処理層を設けてもよい。
【００７１】
本実施形態に係る積層シートの製造方法は、基材上にラミネートされる前若しくはラミネート中の樹脂シートに含まれる樹脂分の一部若しくは全部を架橋する架橋工程、又は積層シートにおける樹脂シートに含まれる樹脂分の一部若しくは全部を架橋する架橋工程を更に備えていてもよい。架橋処理については、上記樹脂シートの製造方法で述べた方法と同様とすることができる。樹脂シートがシラン架橋性樹脂を含む場合は、過熱蒸気によってラミネートとシラン架橋性樹脂の架橋とを同時に行うことができる。
【００７２】
［発泡壁紙の製造方法］
本実施形態に係る発泡壁紙は、基材と、基材上に設けられた発泡樹脂層と、を備える。このような発泡壁紙は、上記積層シート形成工程で得られた積層シートに含まれる発泡剤を発泡させることにより発泡樹脂層を形成する発泡工程を備える。
【００７３】
発泡剤の発泡は、樹脂シートを加熱することにより行うことができる。加熱条件としては、当該樹脂シートを構成する成分によって適宜設定することができ、特に制限はないが、１６０〜２８０℃で１０〜１２０秒間加熱することが好ましく、２２０〜２４０℃で２０〜４０秒間加熱することがより好ましく、２２０℃で４０秒間加熱することが更に好ましい。
【００７４】
さらに、本実施形態に係る発泡壁紙の製造方法においては、発泡樹脂層の基材とは反対側の面に凹凸形状を設ける凹凸形状形成工程を備えていてもよい。凹凸形状形成工程は、例えば上記発泡工程の後に備えることができる。凹凸形状を設ける方法としては、特に制限されるものではないが、例えば、加熱発泡の際の熱を利用して、表面側を冷却エンボスロールとし、基材側をゴムロールとしておき、２つのトールでニップし（エンボス加工し）冷却することにより、表面に凹凸形状を形成する方法等が挙げられる。凹凸形状としては、特に制限されるものではないが、例えば、木目板導管溝、石板表面凹凸、布表面テクスチャア、梨地、砂目、ヘアライン、万線条溝等が挙げられる。これらは、目的に応じて適宜選択可能であり、複数を組み合わせてもよい。
【００７５】
本実施形態に係る発泡壁紙の製造方法は、模様層及び表面保護層を設ける印刷工程を備えていてもよい。模様層及び表面保護層は、公知の材料を使用して適宜設けることができる。本発明の目的が達成できるのであれば、模様層及び表面保護層を設けなくともよい。模様層及び表面保護層は、グラビアコーティング等の公知の印刷技術を用いて設けることが可能である。なお、印刷工程は、例えば上記発泡工程の前に設けることができる。すなわち、模様層及び表面保護層は、発泡剤を発泡させる前に設けることができる。
【実施例】
【００７６】
以下、実施例及び比較例を示して本発明を具体的に説明する。ただし、本発明は、以下の実施例に限定されるものではない。
【００７７】
［樹脂シートの作製］
（実施例１〜６、比較例１〜３）
コートハンガータイプのマニュホールドを有するＴダイを用いて、スクリュー径（Ｄ）１５ｍｍ、Ｌ／Ｄ（スクリュー長をスクリュー径で除したもの）＝２５のダルメイジ付きフライトスクリューを用い、表１に示される組成（表中の数値は質量部を示す）を有する樹脂組成物を、厚み１００μｍで製膜し、樹脂シートを得た。なお、この際、樹脂組成物の押出時間を６０分とし、実施例１、３、４、６及び比較例１、３については、押出温度を１１５℃とし、実施例２、５及び比較例２については押出温度を１５０℃として、それぞれ樹脂シートを形成した。
【００７８】
【表１】
0006728872.tif 000002
【００７９】
表１に示される各成分は以下の材料を用いた。
【００８０】
［低密度ポリエチレン］
樹脂Ａ：ノバテックＬＤ  ＬＣ８０２Ａ（日本ポリエチレン株式会社製、商品名、密度＝０．９１７ｇ／ｃｍ３、ＭＦＲ＝２７、融点＝１０６℃）
【００８１】
［高密度ポリエチレン］
樹脂Ｂ：ノバテックＨＤ  ＨＪ４９０（日本ポリエチレン株式会社製、商品名、密度＝０．９５８ｇ／ｃｍ３、ＭＦＲ＝２０、融点＝１３３℃）
【００８２】
［超低密度ポリエチレン］
樹脂Ｃ：カーネルＫＪ６４０Ｔ（日本ポリエチレン株式会社製、商品名、密度＝０．８８０ｇ／ｃｍ３、ＭＦＲ＝３０、融点＝５８℃）
【００８３】
［シラン架橋性樹脂］
樹脂Ｄ：低密度ポリエチレンベース、融点＝１０６℃であるシラン架橋性樹脂
樹脂Ｅ：高密度ポリエチレンベース、融点＝１３３℃であるシラン架橋性樹脂
樹脂Ｆ：超低密度ポリエチレンベース、融点＝６０℃であるシラン架橋性樹脂
【００８４】
［炭酸カルシウム］
充填剤Ａ：ソフトン１０００（備北粉化工業株式会社製、商品名）
【００８５】
［二酸化チタン］
充填剤Ｂ：タイペークＣＲ−６０（石原産業株式会社製、商品名）
発泡剤：ビニホールＡＣ＃３Ｃ−Ｋ２（永和化成工業株式会社製、商品名、アゾジカルボンアミド系発泡剤）
【００８６】
発泡助剤：アデカスタブＯＦ−１０１（株式会社ＡＤＥＫＡ製、商品名）
【００８７】
シラン架橋助剤：リンクロンＬＺ０１３（三菱化学株式会社製、商品名）
【００８８】
［樹脂シートの評価］
実施例及び比較例において作製した樹脂シートについて、目測にてゲルの数を計測した。結果を表２に示す。
【００８９】
【表２】
0006728872.tif 000003
＊１：ゲル多数により計測不可
【００９０】
［発泡壁紙の作製］
裏打紙（ＫＪ特殊紙製、ＷＫ−６５１ＨＴ、重量６５ｇ／ｍ２）上に、上記で製膜した樹脂シートを置き、１１０℃で加熱した熱プレス機でプレス圧力５ＭＰａの条件で２分間プレスして熱融着させ、積層シートを得た。
【００９１】
さらに、樹脂シート側表面にコロナ放電処理を施した後、グラビア印刷機により水性インキ（大日精化工業株式会社製、ハイドリックＷＰ）を用いて１ｇ／ｍ２で絵柄模様を印刷し、グラビアコーティング機（倉敷紡績株式会社製、ＧＰ−１０）を用いて艶消し表面コート剤（日信化学工業株式会社、ビニブラン８９０）を２ｇ／ｍ２で塗工し、架橋前原反を作製した。
【００９２】
上記架橋前原反に対し、それぞれ、蒸気温度１４０℃、過熱蒸気量６０ｋｇ／時間の過熱水蒸気炉に入れて５分間の過熱水蒸気噴霧を行い、樹脂分を架橋させ、架橋された積層シートを得た。
【００９３】
上記で得られた各積層シートを、２２０℃のオーブンで４０秒間加熱を行い、発泡剤を発泡させて発泡壁紙を作製した。作製した発泡壁紙について、以下に示す性能評価を行った。各発泡壁紙の性能評価の結果を表３に示す。いずれの発泡壁紙も、良好な発泡性及び良好な気泡状態を有しており、実用上問題ない品質であった。
【００９４】
＜発泡倍率＞
カミソリ刃で断面出しを行い、マイクロスコープ（株式会社キーエンス製：ＶＨＸ−６００（商品名））にて観察・測長した。
【００９５】
＜気泡状態＞
セル状態はカミソリ刃で断面出しを行い、表面のガス抜けの有無を目視で確認した。なお、セルの形状がある程度均一である場合「○」、セルの大きさに隔たりがあり巨大なセルが見られる場合「×」として評価した。「○」であれば、気泡状態は良好であるといえる。
【００９６】
【表３】
0006728872.tif 000004